【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
式（ＩＩ）のジヒドロネペタラクトンを製造する方法であって、ニッケルでも白金でもパラジウムでもない触媒金属の存在下で下記スキーム
【化１】
2005530721.tif 000001
により式（Ｉ）のネペタラクトンを水素添加することを含んでなる方法。
【請求項２】
前記触媒金属は触媒担体上に担持される請求項１に記載の方法。
【請求項３】
前記金属助触媒は、錫、銅、金、銀およびその組み合わせよりなる群から選択される請求項１に記載の方法。
【請求項４】
２５℃〜２５０℃の温度および０．１ＭＰａ〜２０ＭＰａの圧力で行われる請求項１に記載の方法。
【請求項５】
少なくとも７０％の選択率でジヒドロネペタラクトンをもたらす請求項１に記載の方法。
【請求項６】
前記触媒金属はＩｒおよびＲｈよりなる群から選択され、前記担体はＣ、ＳｉＯ2、ＣａＣＯ3、ＢａＳＯ4およびＡｌ2Ｏ3よりなる群から選択され、そして前記方法は５０℃〜１５０℃の温度および０．３ＭＰａ〜４ＭＰａの圧力で行われる請求項２に記載の方法。
【請求項７】
前記触媒金属および前記担体は、炭素上のイリジウム、Ａｌ2Ｏ3上のイリジウム、ＳｉＯ2上のイリジウム、ＣａＣＯ3上のイリジウム、ＢａＳＯ4上のイリジウム、炭素上のレニウム、Ａｌ2Ｏ3上のレニウム、ＳｉＯ2上のレニウム、ＣａＣＯ3上のレニウム、ＢａＳＯ4上のレニウム、炭素上のロジウム、Ａｌ2Ｏ3上のロジウム、ＳｉＯ2上のロジウム、ＣａＣＯ3上のロジウム、ＢａＳＯ4上のロジウム、炭素上のルテニウム、Ａｌ2Ｏ3上のルテニウム、ＣａＣＯ3上のルテニウム、ＢａＳＯ4上のルテニウム、ＳｉＯ2上のルテニウムおよびその組み合わせよりなる群から選択される請求項２に記載の方法。
【請求項８】
式（ＩＩ）のジヒドロネペタラクトンを製造する方法であって、触媒担体上に担持されたニッケル、元素白金、触媒担体上に担持された白金、触媒担体上に担持されていないパラジウム、およびＳｒＣＯ3でない触媒担体上に担持されたパラジウムよりなる群の１種もしくはそれ以上から選択された触媒金属の存在下で下記スキーム
【化２】
2005530721.tif 000002
により式（Ｉ）のネペタラクトンを水素添加することを含んでなる方法。
【請求項９】
担持された化学種において、前記触媒担体は、炭素、アルミナ、シリカ、シリカ−アルミナ、チタニア、チタニア−アルミナ、チタニア−シリカ、バリウム、カルシウム、その化合物およびその組み合わせよりなる群から選択される請求項８に記載の方法。
【手続補正２】
【補正対象書類名】明細書
【補正対象項目名】００５８
【補正方法】変更
【補正の内容】
【００５８】
従って、種々の担体上の様々な第８族金属は、ネペタラクトンの水素添加のために活性であり、よって２〜４時間で高い収率を可能にすることを実証した。これは、ジヒドロネペタラクトンの製造に関する参考文献で以前に報告された水素添加の方法と比べて大幅に削減されたスケールアップコストをもたらすであろう。
本発明の好適な実施の態様は次のとおりである。
１．式（ＩＩ）のジヒドロネペタラクトンを製造する方法であって、ニッケルでも白金でもパラジウムでもない触媒金属の存在下で下記スキーム
【化１】
2005530721.tif 000003
により式（Ｉ）のネペタラクトンを水素添加することを含んでなる方法。
２．前記触媒金属は、ルテニウム、レニウム、ロジウム、イリジウム、その化合物およびその組み合わせよりなる群から選択される上記１に記載の方法。
３．前記触媒金属は触媒担体上に担持される上記１に記載の方法。
４．前記触媒担体は、炭素、アルミナ、シリカ、シリカ−アルミナ、チタニア、チタニア−アルミナ、チタニア−シリカ、バリウム、カルシウム、その化合物およびその組み合わせよりなる群から選択される上記３に記載の方法。
５．前記触媒金属の含有率は約０．１％〜約２０％である上記３に記載の方法。
６．金属助触媒の存在下で行われる上記１に記載の方法。
７．前記金属助触媒は、錫、銅、金、銀およびその組み合わせよりなる群から選択される上記６に記載の方法。
８．約２５℃〜約２５０℃の温度および約０．１ＭＰａ〜約２０ＭＰａの圧力で行われる上記１に記載の方法。
９．少なくとも７０％の選択率でジヒドロネペタラクトンをもたらす上記１に記載の方法。
１０．前記触媒金属はＩｒおよびＲｈよりなる群から選択され、前記担体はＣ、ＳｉＯ2、ＣａＣＯ3、ＢａＳＯ4およびＡｌ2Ｏ3よりなる群から選択され、そして前記方法は約５０℃〜約１５０℃の温度および約０．３ＭＰａ〜約４ＭＰａの圧力で行われる上記３に記載の方法。
１１．前記触媒金属および前記担体は、炭素上のイリジウム、Ａｌ2Ｏ3上のイリジウム、ＳｉＯ2上のイリジウム、ＣａＣＯ3上のイリジウム、ＢａＳＯ4上のイリジウム、炭素上のレニウム、Ａｌ2Ｏ3上のレニウム、ＳｉＯ2上のレニウム、ＣａＣＯ3上のレニウム、ＢａＳＯ4上のレニウム、炭素上のロジウム、Ａｌ2Ｏ3上のロジウム、ＳｉＯ2上のロジウム、ＣａＣＯ3上のロジウム、ＢａＳＯ4上のロジウム、炭素上のルテニウム、Ａｌ2Ｏ3上のルテニウム、ＣａＣＯ3上のルテニウム、ＢａＳＯ4上のルテニウム、ＳｉＯ2上のルテニウムおよびその組み合わせよりなる群から選択される上記３に記載の方法。
１２．式（ＩＩ）のジヒドロネペタラクトンを製造する方法であって、触媒担体上に担持されたニッケル、元素白金、触媒担体上に担持された白金、触媒担体上に担持されていないパラジウム、およびＳｒＣＯ3でない触媒担体上に担持されたパラジウムよりなる群の１種もしくはそれ以上から選択された触媒金属の存在下で下記スキーム
【化２】
2005530721.tif 000004
により式（Ｉ）のネペタラクトンを水素添加することを含んでなる方法。
１３．担持された化学種において、前記触媒担体は、炭素、アルミナ、シリカ、シリカ−アルミナ、チタニア、チタニア−アルミナ、チタニア−シリカ、バリウム、カルシウム、その化合物およびその組み合わせよりなる群から選択される上記１２に記載の方法。
１４．担持された化学種において、前記触媒金属の含有率は約０．１％〜約２０％である上記１２に記載の方法。
１５．金属助触媒の存在下で行われる上記１２に記載の方法。
１６．前記金属助触媒は、錫、銅、金、銀およびその組み合わせよりなる群から選択される上記１５に記載の方法。
１７．約２５℃〜約２５０℃の温度および約０．１ＭＰａ〜約２０ＭＰａの圧力で行われる上記１２に記載の方法。
１８．少なくとも７０％の選択率でジヒドロネペタラクトンをもたらす上記１に記載の方法。
１９．担持された化学種において、前記担体は、Ｃ、ＳｉＯ2、ＣａＣＯ3、ＢａＳＯ4およびＡｌ2Ｏ3よりなる群から選択され、そして前記方法は約５０℃〜約１５０℃の温度および約０．３ＭＰａ〜約４ＭＰａの圧力で行われる上記１２に記載の方法。
２０．担持された化学種において、前記触媒金属および前記担体は、炭素上のニッケル、Ａｌ2Ｏ3上のニッケル、ＣａＣＯ3上のニッケル、ＢａＳＯ4上のニッケル、ＳｉＯ2上のニッケル、炭素上の白金、Ａｌ2Ｏ3上の白金、ＣａＣＯ3上の白金、ＢａＳＯ4上の白金、ＳｉＯ2上の白金、炭素上のパラジウム、Ａｌ2Ｏ3上のパラジウム、ＣａＣＯ3上のパラジウム、ＢａＳＯ4上のパラジウム、ＳｉＯ2上のパラジウム、およびその組み合わせよりなる群から選択される上記１２に記載の方法。